(57)【要約】【課題】燃料極のリン被毒を抑制可能なセル間接続部材を提供する。【解決手段】固体酸化物形燃料電池用セルに用いられるセル間接続部材１であって、ステンレス鋼を用いて構成される金属基材１１と、金属基材１１の表面のうち、少なくとも固体酸化物形燃料電池用セルを構成する単セル３の燃料極３２に接合される側の表面に形成される、Ｎｉを含む材料を用いて構成される基材コーティング層１３とを備える。【選択図】図３
2020119626.tif 000002
【特許請求の範囲】
【請求項１】
固体酸化物形燃料電池用セルに用いられるセル間接続部材であって、
ステンレス鋼を用いて構成される金属基材と、
前記金属基材の表面のうち、少なくとも前記固体酸化物形燃料電池用セルを構成する単セルの燃料極に接合される側の表面に形成される、Ｎｉを含む材料を用いて構成される基材コーティング層とを備えるセル間接続部材。
【請求項２】
前記基材コーティング層は、前記金属基材の表面のうち、前記単セルの燃料極に接合される側の表面と、前記単セルの空気極に接合される側の表面とに形成される請求項１に記載のセル間接続部材。
【請求項３】
請求項１又は２に記載のセル間接続部材と前記単セルとを備える前記固体酸化物形燃料電池用セルが複数積層された固体酸化物形燃料電池。
【請求項４】
請求項３に記載の固体酸化物形燃料電池を備え、前記固体酸化物形燃料電池で発生した電力を電力負荷に供給するＳＯＦＣモノジェネレーションシステム。
【請求項５】
請求項３に記載の固体酸化物形燃料電池を備え、前記固体酸化物形燃料電池で発生した電力及び熱を電力負荷及び熱負荷に供給するＳＯＦＣコージェネレーションシステム。
【請求項６】
固体酸化物形燃料電池用セルに用いられるセル間接続部材の製造方法であって、
ステンレス鋼を用いて構成される金属基材の表面のうち、少なくとも前記固体酸化物形燃料電池用セルを構成する単セルの燃料極に接合される側の表面に、Ｎｉを含む材料を用いて構成される基材コーティング層を成膜する成膜工程を有するセル間接続部材の製造方法。
【請求項７】
固体酸化物形燃料電池用セルに用いられるセル間接続部材の製造方法であって、
ステンレス鋼を用いて構成される金属基材の表面のうち、前記固体酸化物形燃料電池用セルを構成する単セルの燃料極に接合される側の表面と、前記単セルの空気極に接合される側の表面とに、Ｎｉを含む材料を用いて構成される基材コーティング層を成膜する成膜工程を有するセル間接続部材の製造方法。
【発明の詳細な説明】
【技術分野】
【０００１】
本発明は、固体酸化物形燃料電池用セルに用いられるセル間接続部材、及び、固体酸化物形燃料電池、及び、ＳＯＦＣモノジェネレーションシステム、及び、ＳＯＦＣコージェネレーションシステム、及び、セル間接続部材の製造方法に関する。
【背景技術】
【０００２】
固体酸化物形燃料電池（以下、適宜「ＳＯＦＣ」と記載する。）用セルは、空気極及び燃料極を有する単セルとセル間接続部材とを備えて構成される。このようなＳＯＦＣ用セルで利用されるセル間接続部材は、電子伝導性及び耐熱性に優れたステンレス鋼を用いて構成される金属基材を用いて製作される。
【０００３】
このような固体酸化物形燃料電池では、セル間接続部材を構成するステンレス鋼から揮発するリンが、ＳＯＦＣ用セルの燃料極の主成分であるＮｉと反応して、燃料極からのＮｉの揮発を誘発するなどの劣化を引き起こす可能性がある。一例を挙げると、ＳＯＦＣ用セルの燃料極に用いられるＮｉは高温作動条件下にて、リン等の不純物と反応すると一般的に金属状態のＮｉに対して蒸気圧は上昇する。そのため、燃料極材料（主にＮｉと電解質材料の酸化物のサーメット）中からＮｉが揮発し、燃料極中のＮｉ金属ネットワークが分断され、電子伝導性が低下し、セル性能の低下（劣化）が起こる。
【０００４】
固体酸化物形燃料電池では、燃料極を劣化させる要因となり得るリンの起源の一つとして、セル間接続部材に用いられる金属基材のステンレス鋼に含まれるリンが考えられる。この場合、金属基材のステンレス鋼に含まれるリンは例えば数１００ｐｐｍ程度の低濃度であるが、燃料極の劣化を引き起こすことが報告されている。
【０００５】
特許文献１には、極低リンステンレス鋼の製造方法が記載されている。この製造方法を用いて製造したステンレス鋼をセル間接続部材の金属基材に用いることで、上述したような燃料極の劣化を抑制できる可能性がある。
【先行技術文献】
【特許文献】
【０００６】
【特許文献１】特許第３８５５０４３号公報
【発明の概要】
【発明が解決しようとする課題】
【０００７】
特許文献１に記載のように、リン濃度の低いステンレス鋼を製造する方法は提案されているが、そのようなステンレス鋼を用いるとセル間接続部材のコストが上昇するという問題がある。
【０００８】
本発明は、上記の課題に鑑みてなされたものであり、その目的は、燃料極のリン被毒を抑制可能なセル間接続部材、及び、固体酸化物形燃料電池、及び、ＳＯＦＣモノジェネレーションシステム、及び、ＳＯＦＣコージェネレーションシステム、及び、セル間接続部材の製造方法を提供する点にある。
【課題を解決するための手段】
【０００９】
上記目的を達成するための本発明に係るセル間接続部材の特徴構成は、固体酸化物形燃料電池用セルに用いられるセル間接続部材であって、
ステンレス鋼を用いて構成される金属基材と、
前記金属基材の表面のうち、少なくとも前記固体酸化物形燃料電池用セルを構成する単セルの燃料極に接合される側の表面に形成される、Ｎｉを含む材料を用いて構成される基材コーティング層とを備える点にある。
【００１０】
上記特徴構成によれば、セル間接続部材の金属基材の表面のうち、少なくとも固体酸化物形燃料電池用セルを構成する単セルの燃料極に接合される側の表面には、Ｎｉを含む材料を用いて構成される基材コーティング層が形成される。それにより、金属基材にリンが含まれていても、そのリンが金属基材から揮発することが抑制される。その結果、リンが固体酸化物形燃料電池用セルの燃料極に悪影響を与えることを抑制できる。
従って、燃料極のリン被毒を抑制可能なセル間接続部材を提供できる。
【００１１】
本発明に係るセル間接続部材の別の特徴構成は、前記基材コーティング層は、前記金属基材の表面のうち、前記単セルの燃料極に接合される側の表面と、前記単セルの空気極に接合される側の表面とに形成される点にある。
【００１２】
上記特徴構成によれば、金属基材の表面のうち、燃料極に接合される側の表面と、空気極に接合される側の表面との両方に基材コーティング層が付着してもよいので、即ち、基材コーティング層の形成時に金属基材をマスクなどで覆い隠す必要が無いので、金属基材の表面に基材コーティング層を形成する手順が簡単になる。その結果、セル間接続部材の製造コストが低くなるという利点がある。
【００１３】
本発明に係る固体酸化物形燃料電池の特徴構成は、セル間接続部材と前記単セルとを備える前記固体酸化物形燃料電池用セルが複数積層された点にある。
【００１４】
上記特徴構成によれば、燃料極のリン被毒を抑制可能な固体酸化物形燃料電池を得ることができる。
【００１５】
本発明に係るＳＯＦＣモノジェネレーションシステムの特徴構成は、上記固体酸化物形燃料電池を備え、前記固体酸化物形燃料電池で発生した電力を電力負荷に供給する点にある。
【００１６】
上記特徴構成によれば、発電性能の高い固体酸化物形燃料電池を用いて、その固体酸化物形燃料電池で発生した電力を電力負荷に供給するＳＯＦＣモノジェネレーションシステムを実現できる。
【００１７】
本発明に係るＳＯＦＣコージェネレーションシステムの特徴構成は、上記固体酸化物形燃料電池を備え、前記固体酸化物形燃料電池で発生した電力及び熱を電力負荷及び熱負荷に供給する点にある。
【００１８】
上記特徴構成によれば、発電性能の高い固体酸化物形燃料電池を用いて、その固体酸化物形燃料電池で発生した電力及び熱を電力負荷及び熱負荷に供給するＳＯＦＣコージェネレーションシステムを実現できる。
【００１９】
本発明に係るセル間接続部材の製造方法の特徴構成は、固体酸化物形燃料電池用セルに用いられるセル間接続部材の製造方法であって、
ステンレス鋼を用いて構成される金属基材の表面のうち、少なくとも前記固体酸化物形燃料電池用セルを構成する単セルの燃料極に接合される側の表面に、Ｎｉを含む材料を用いて構成される基材コーティング層を成膜する成膜工程を有する点にある。
【００２０】
上記特徴構成によれば、成膜工程により、セル間接続部材の金属基材の表面のうち、少なくとも固体酸化物形燃料電池用セルを構成する単セルの燃料極に接合される側の表面に、Ｎｉを含む材料を用いて構成される基材コーティング層が形成される。この成膜工程が行われることで、金属基材にリンが含まれていても、そのリンが金属基材から揮発することが抑制される。その結果、リンが固体酸化物形燃料電池用セルの燃料極に悪影響を与えることを抑制できる。
従って、燃料極のリン被毒を抑制可能なセル間接続部材の製造方法を提供できる。
【００２１】
本発明に係るセル間接続部材の製造方法の別の特徴構成は、固体酸化物形燃料電池用セルに用いられるセル間接続部材の製造方法であって、
ステンレス鋼を用いて構成される金属基材の表面のうち、前記固体酸化物形燃料電池用セルを構成する単セルの燃料極に接合される側の表面と、前記単セルの空気極に接合される側の表面とに、Ｎｉを含む材料を用いて構成される基材コーティング層を成膜する成膜工程を有する点にある。
【００２２】
上記特徴構成によれば、金属基材の表面のうち、燃料極に接合される側の表面と、空気極に接合される側の表面との両方に基材コーティング層が付着してもよいので、即ち、基材コーティング層の形成時に金属基材をマスクなどで覆い隠す必要が無いので、成膜工程において金属基材の表面に基材コーティング層を形成する手順が簡単になる。その結果、セル間接続部材の製造コストが低くなるという利点がある。
【図面の簡単な説明】
【００２３】
【図１】固体酸化物形燃料電池の概略図である。
【図２】固体酸化物形燃料電池の作動時の反応の説明図である。
【図３】第１実施形態のセル間接続部材の構造を示す断面図である。
【図４】実施例及び比較例のＧＤ−ＯＥＳ分析の結果を示すグラフである。
【図５】実施例のＧＤ−ＯＥＳ分析の結果を示すグラフである。
【図６】固体酸化物形燃料電池を備えるシステムの構成を示す図である。
【図７】第２実施形態のセル間接続部材の構造を示す断面図である。
【発明を実施するための形態】
【００２４】
＜第１実施形態＞
以下、図面を参照して本発明の実施形態に係る固体酸化物形燃料電池（ＳＯＦＣ）用セルで用いられるセル間接続部材１及びその製造方法及び固体酸化物形燃料電池について説明する。
図１は固体酸化物形燃料電池用セルの概略図である。図２は固体酸化物形燃料電池の作動時の反応の説明図である。図１及び図２に示すように、ＳＯＦＣ用セル（固体酸化物形燃料電池用セル）Ｃは、単セル３とセル間接続部材１とを備えて構成される。単セル３は、空気極３１と燃料極３２とを備えており、具体的には、酸素イオン伝導性の固体酸化物の緻密体からなる電解質膜３０の一方面側に、酸素イオンおよび電子伝導性の多孔体からなる空気極３１を接合するとともに、同電解質膜３０の他方面側に電子伝導性の多孔体からなる燃料極３２を接合して形成される。
【００２５】
ＳＯＦＣ用セルＣは、この単セル３を、空気極３１または燃料極３２に対して電子の授受を行うとともに空気および水素を供給するための溝２が形成された一対の電子伝導性のセル間接続部材１により、適宜外周縁部においてガスシール体を挟持した状態で挟み込んだ構造を有する。空気極３１とセル間接続部材１とが密着配置されることで、空気極３１の側の溝２が空気極３１に空気を供給するための空気流路２ａとして機能する。燃料極３２とセル間接続部材１とが密着配置されることで、燃料極３２の側の上記溝２が燃料極３２に水素を供給するための燃料流路２ｂとして機能する。
【００２６】
上記単セル３を構成する各要素で利用される一般的な材料について説明を加えると、例えば、空気極３１の材料としては、ＬａＭＯ３（例えばＭ＝Ｍｎ，Ｆｅ，Ｃｏ，Ｎｉ）中のＬａの一部をアルカリ土類金属ＡＥ（ＡＥ＝Ｓｒ，Ｃａ）で置換した（Ｌａ，ＡＥ）ＭＯ３のペロブスカイト型酸化物などを利用できる。燃料極３２の材料としては、例えばＮｉとイットリア安定化ジルコニア（ＹＳＺ）とのサーメットなどを利用でき、電解質膜３０の材料としては、例えばイットリア安定化ジルコニア（ＹＳＺ）などを利用できる。
【００２７】
そして、複数のＳＯＦＣ用セルＣが積層配置された状態で、複数のボルトおよびナットにより積層方向に押圧力を与えて挟持され、セルスタックとなる。このようにして、セル間接続部材１と単セル３とを備えるＳＯＦＣ用セルＣが複数積層された固体酸化物形燃料電池（セルスタック）が得られる。このセルスタックにおいて、積層方向の両端部に配置されたセル間接続部材１は、燃料流路２ｂまたは空気流路２ａの一方のみが形成されるものであればよく、その他の中間に配置されたセル間接続部材１は、一方の面に燃料流路２ｂが形成され、他方の面に空気流路２ａが形成されるものを利用できる。なお、このような積層構造のセルスタックでは、上記セル間接続部材１をセパレータと呼ぶ場合がある。
【００２８】
セルスタックは、燃料ガス（水素）を供給するマニホールドに、ガラスシール材等の接着材により取り付けられる。ガラスシール材としては、例えば結晶化ガラスが用いられる。ガラスシール材は、マニホールドの接着の他、単セル３とセル間接続部材１の間など、封止（シール）が必要な箇所に用いられる。このようなセルスタックの構造を有する固体酸化物形燃料電池を一般的に平板形固体酸化物形燃料電池と呼ぶ。本実施形態では、一例として平板形固体酸化物形燃料電池について説明するが、本発明はその他の構造の固体酸化物形燃料電池についても適用可能である。
【００２９】
このようなＳＯＦＣ用セルＣを備えた固体酸化物形燃料電池（セルスタック）の作動時には、図２に示すように、空気極３１に対して隣接するセル間接続部材１に形成された空気流路２ａを介して空気を供給するとともに、燃料極３２に対して隣接するセル間接続部材１に形成された燃料流路２ｂを介して水素を供給し、例えば８００℃程度の作動温度で作動する。すると、空気極３１において酸素分子Ｏ２が電子ｅ−と反応して酸素イオンＯ２−が生成され、そのＯ２−が電解質膜３０を通って燃料極３２に移動し、燃料極３２において供給されたＨ２がそのＯ２−と反応してＨ２Ｏとｅ−とが生成されることで、一対のセル間接続部材１の間に起電力Ｅが発生し、その起電力Ｅを外部に取り出し利用できる。
【００３０】
＜セル間接続部材１＞
図３は、セル間接続部材１の構造を示す断面図である。セル間接続部材１は、図１、図３に示すように、ステンレス鋼を用いて構成される金属基材１１と、金属基材１１の表面のうち、ＳＯＦＣ用セルＣを構成する単セル３の燃料極３２に接合される側の表面に形成される、Ｎｉを含む材料を用いて構成される基材コーティング層１３とを備える。また、本実施形態のセル間接続部材１は、金属基材１１の表面のうち、ＳＯＦＣ用セルＣを構成する単セル３の空気極３１に接合される側の表面に形成される保護膜１２を備える。また、セル間接続部材１には、単セル３の空気極３１に空気を供給する空気流路２ａ、燃料ガスを供給する燃料流路２ｂを形成してある。このように、本実施形態のセル間接続部材１の製造方法は、ステンレス鋼を用いて構成される金属基材１１の表面のうち、少なくともＳＯＦＣ用セルＣを構成する単セル３の燃料極３２に接合される側の表面に、Ｎｉを含む材料を用いて構成される基材コーティング層１３を成膜する成膜工程を有している。
【００３１】
セル間接続部材１の金属基材１１としては、フェライト系ステンレス鋼が用いられることが多いが、耐熱性により優れたオーステナイト系ステンレス鋼であるＦｅ−Ｃｒ−Ｎｉ合金や、ニッケル基合金であるＮｉ−Ｃｒ合金などが用いられることもある。また、合金ではなく、（Ｌａ，Ｃａ）ＣｒＯ３（カルシウムドープランタンクロマイト）に代表される金属酸化物が用いられることもある。後述するように、金属基材１１を構成するステンレス鋼には微量のリンが含まれている。
【００３２】
＜基材コーティング層１３＞
上述したように、金属基材１１の表面のうち、ＳＯＦＣ用セルＣを構成する単セル３の燃料極３２に接合される側の表面には基材コーティング層１３が形成されている。
基材コーティング層１３は、Ｎｉ（ニッケル）を金属基材１１にコーティングすることにより形成してある。基材コーティング層１３の膜厚は適宜設定可能であり、例えば５μｍなどである。基材コーティング層１３の成膜法としては、めっき法、電着塗装法、スパッタリング法等を利用できる。
【００３３】
＜保護膜１２＞
上述したように、金属基材１１の表面のうち、ＳＯＦＣ用セルＣを構成する単セル３の空気極３１に接合される側の表面には保護膜１２が形成されている。保護膜１２は、導電性セラミックス材料を含有する塗膜形成用材料を、金属基材１１にコーティング（例えばディップコーティング）することにより保護膜１２を厚膜として形成してある。厚膜の膜厚としては、０．１μｍ〜１００μｍが好適である。
【００３４】
保護膜１２の成膜法としては、下記のようなものが挙げられる。
たとえば、ウエットコーティング法あるいは、ドライコーティング法によって形成することができる。ウエットコーティング法としては、スクリーン印刷法、ドクターブレード法、スプレーコート法、インクジェット法、スピンコート法、ディップコート、電気めっき法、無電解めっき法、電着塗装法等が例示できる。また、ドライコーティング法としては、たとえば蒸着法、スパッタリング法、イオンプレーティング法、化学気相成長（ＣＶＤ）法、電気化学気相成長（ＥＶＤ）法、イオンビーム法、レーザーアブレーション法、大気圧プラズマ成膜法、減圧プラズマ成膜法、溶射法等が例示できる。
【００３５】
しかし、ドライコーティング法として、ＣＶＤ・ＥＶＤ法や溶射法等は、保護膜１２形成のためのプロセスが複雑となる、保護膜１２の組成が安定しない等の欠点があるため、これらの方法に代えて、レーザーアブレーション法により保護膜１２を形成することも考えられている。また、レーザーアブレーション法を採用すると、ＣＶＤ・ＥＶＤ法や溶射法に比べて、製造コストが高くなるため、現実的には、安価に保護膜１２を製造できる技術として、ウエットコーティング法が採用される場合が多い。そのようなウエットコーティング法としては、スクリーン印刷法、ドクターブレード法、スプレーコート法、インクジェット法、スピンコート法、ディップコート、電気めっき法、無電解めっき法、電着塗装法等が例示できる。
【００３６】
例えば、電着塗装法を適用すれば、下記のような手法で保護膜１２を形成することができる。
金属酸化物微粒子を電着液１リットル当り１００ｇになるように分散し、ポリアクリル酸等のアニオン型樹脂とを含有している混合液を用いて電着塗装を行った。ここでは、（金属酸化物微粒子：アニオン型樹脂）＝（１：１）（質量比）とした。混合液を用い、金属基材１１をプラス、対極としてＳＵＳ３０４の極板にマイナスの極性として通電を行うことによって、金属基材１１の表面のうち、ＳＯＦＣ用セルＣを構成する単セル３の空気極３１に接合される側の表面に未硬化の電着塗膜が形成される。電着塗装は、公知の方法に従い、たとえば、混合液を満たした通電槽中に金属基材１１を完全にまたは部分的に浸漬して陽極とし、通電することにより実施される。電着塗装条件も特に制限されず、金属基材１１である金属の種類、混合液の種類、通電槽の大きさおよび形状、得られるセル間接続部材１の用途などの各種条件に応じて広い範囲から適宜選択できるが、通常は、浴温度（混合液温度）１０〜４０℃程度、印加電圧を１０〜４５０Ｖ程度、電圧印加時間を１〜１０分程度、混合液の液温１０〜４０℃とすればよい。なお、電着電圧、電着時間を変更することにより電着塗膜の膜厚をコントロールできる。また、金属基材１１に対して、種々前処理を行うこともできる。この未硬化の電着塗膜が形成された金属基材１１に加熱処理することによって、金属基材１１表面に硬化した電着塗膜が形成される。加熱処理は、電着塗膜を乾燥させる予備乾燥と、電着塗膜を硬化させる硬化加熱とを含み、予備乾燥後に硬化加熱が行われる。その後、電気炉を使用して１０００℃で２時間焼成し、その後徐冷してセル間接続部材１を得た。
【００３７】
保護膜１２形成用材料として用いられる金属酸化物の微粒子としては、コバルトマンガン系酸化物ＣｏｘＭｎｙＯ４（０＜ｘ、ｙ＜３、ｘ＋ｙ＝３）からなる金属酸化物微粒子が用いられ、具体的には、Ｃｏ１．５Ｍｎ１．５Ｏ４やＣｏ２ＭｎＯ４などを主成分として含有する平均粒径が０．１μｍ以上２μｍ以下のものが好適に用いられる。
【００３８】
以上のように、本実施形態のセル間接続部材１の製造方法は、ステンレス鋼を用いて構成される金属基材１１の表面のうち、ＳＯＦＣ用セルＣを構成する単セル３の燃料極３２に接合される側の表面に、Ｎｉを含む材料を用いて構成される基材コーティング層１３を成膜する成膜工程と、ステンレス鋼を用いて構成される金属基材１１の表面のうち、ＳＯＦＣ用セルＣを構成する単セル３の空気極３１に接合される側の表面に上記保護膜１２を形成する保護膜１２形成工程とを有している。それにより、図３に示したような、金属基材１１の表面のうち、ＳＯＦＣ用セルＣを構成する単セル３の燃料極３２に接合される側の表面には基材コーティング層１３が形成され、ＳＯＦＣ用セルＣを構成する単セル３の空気極３１に接合される側の表面には保護膜１２が形成されたセル間接続部材１が得られる。
【００３９】
＜接合材による接着・接合＞
上述のように作製したセル間接続部材１と単セル３とを順次直列に接合することによって燃料電池のセルスタックを形成する。具体的には、保護膜１２が形成されたセル間接続部材１の空気極３１の側の表面を、接合材４を用いてＳＯＦＣ用セルＣを構成する単セル３の空気極３１に接着接合する。
【００４０】
接合材４としては、コバルトマンガン系酸化物ＣｏｘＭｎｙＯ４（０＜ｘ、ｙ＜３、ｘ＋ｙ＝３）からなる保護膜１２に対して、コバルトマンガン系酸化物ＣｏｘＭｎｙＯ４（０≦ｘ、ｙ≦３、ｘ＋ｙ＝３）の接合材、より具体的には、保護膜１２の形成材料が（Ｃｏ，Ｍｎ）Ｏ４である場合、接合材４として、Ｃｏ１．５Ｍｎ１．５Ｏ４、Ｃｏ２ＭｎＯ４、Ｃｏ３Ｏ４等の酸化物材料を用いることができ、保護膜１２の形成材料がＣｏｘＭｎｙＯ４（０＜ｘ、ｙ＜３、ｘ＋ｙ＝３）である場合、接合材が、Ｃｏｘ＋αＭｎｙ−αＯ４（０≦ｘ、ｙ、α≦３、ｘ＋ｙ＝３）、より具体的には、保護膜１２の形成材料がＣｏ１．５Ｍｎ１．５Ｏ４である場合、接合材４として、Ｃｏ２ＭｎＯ４、Ｃｏ３Ｏ４等の酸化物材料を用いることができる。これらの材料は後述の実験例より、保護膜１２と空気極３１との間を、燃料電池の通電条件下で元素拡散が生じ、保護膜１２の形成材料との間に拡散接合が生じる保護膜１２の形成材料と同系酸化物材料からなる接合材４で接着接合する構成となるように選択することが好ましい。
すなわち、接合材４を選択すれば、燃料電池の通電条件下で元素拡散が生じ、保護膜１２の形成材料との間に拡散接合が生じるものと考えられる。
また、保護膜１２の焼成には例えば１０００℃などでの加熱を要するのに対し、接合材４による接着・接合は、燃料電池の作動温度〜９５０℃などの低温で行うことができる。これは、金属基材１１と保護膜１２との接合には比較的高温（燃料電池の使用温度よりもやや高い温度）が必要であるのに対して、空気極３１と接合材４、接合材４と保護膜１２の接着接合には、拡散接合が期待できることから比較的低温で可能になるものと考えられる。
【００４１】
＜基材コーティング層１３を設けたことによる効果＞
以下に、セル間接続部材１を製造する際に用いる金属基材１１の表面に基材コーティング層１３を設けたことの効果を記載する。ここでは、金属基材１１の表面に基材コーティング層１３を形成した後で熱処理を施したサンプル（実施例）、基材コーティング層１３を形成していない金属基材１１に熱処理を施していないサンプル（比較例１）、基材コーティング層１３を形成していない金属基材１１に熱処理を施したサンプル（比較例２）を作製し、ＩＣＰ分析及びＧＤ−ＯＥＳ分析（表面からの深さ方向の濃度分布測定）を行った。
【００４２】
実施例及び比較例２のサンプルに対する熱処理は、セルスタック製造時及び燃料電池の運転時にセル間接続部材１が受ける熱履歴を模擬するために行った。具体的には、セル間接続部材１と単セル３とを用いてセルスタックを形成するときに受ける熱の影響（製造時熱履歴）と、セルスタックを用いて発電運転するときに受ける熱の影響（運転時熱履歴）とを考慮している。そして、製造時熱履歴を模擬するものとして、実施例及び比較例２のサンプルに対して、セル間接続部材１に保護膜１２を形成するための焼成を模擬する大気中での８００℃の加熱と、セルスタックの還元を模擬する還元雰囲気（水素雰囲気）での７００℃の加熱とをそれぞれ２時間ずつ行うという処理を施した。運転時熱履歴を模擬するものとして、水素／水蒸気雰囲気にて後述する温度条件及び時間条件で処理を施した。
【００４３】
〔実施例のサンプル：基材コーティング層１３あり〕
金属基材１１として汎用ステンレス材料（ＳＵＳ４４５Ｊ１相当）を用い、その表面にＮｉをめっき法により成膜することで基材コーティング層１３を形成した。その後、製造時熱履歴を模擬するものとして、大気中８００℃、還元雰囲気（水素雰囲気）７００℃でそれぞれ２時間ずつ焼成するという処理を施した。更に、運転時熱履歴を模擬するものとして、水素／水蒸気雰囲気にて熱処理を所定時間（２４時間、４８時間、３００時間）施した。この熱処理時の温度は８５０℃又は９００℃である。
【００４４】
〔比較例１のサンプル：基材コーティング層１３なし〕
金属基材１１として汎用ステンレス材料（ＳＵＳ４４５Ｊ１相当）を用いた。その表面にはＮｉを成膜していない（基材コーティング層１３を形成していない）。この比較例１のサンプルには、製造時熱履歴を模擬する熱処理及び運転時熱履歴を模擬する熱処理の何れの熱処理も施していない。
【００４５】
〔比較例２のサンプル：基材コーティング層１３なし〕
金属基材１１として汎用ステンレス材料（ＳＵＳ４４５Ｊ１相当）を用いた。その表面にはＮｉを成膜していない（基材コーティング層１３を形成していない）。その後、製造時熱履歴を模擬するものとして、大気中８００℃、還元雰囲気（水素雰囲気）７００℃でそれぞれ２時間ずつ焼成するという処理を施した。更に、運転時熱履歴を模擬するものとして、水素／水蒸気雰囲気にて熱処理を所定時間（２４時間、３００時間）施した。この熱処理時の温度は８５０℃又は９００℃である。
【００４６】
ＩＣＰ分析では、各サンプルについて、５ｍｍ角、０．４ｍｍ厚みの試験片を用意し、全量溶解して、各試験片に含まれているリン（Ｐ）の濃度を検出した。以下の表１及び表２にはＩＣＰの分析結果を示す。
【００４７】
【表１】
2020119626.tif 000003
【００４８】
【表２】
2020119626.tif 000004
【００４９】
先ず、比較例１のサンプルと、実施例及び比較例２のサンプルとに対する水素／水蒸気雰囲気での熱処理時間が０時間の場合との違いは、実施例及び比較例２に対しては製造時熱履歴を模擬する熱処理を行っているのに対して、比較例１のサンプルはその熱処理を行っていない点である。そして、表１及び表２から分かるように、比較例１のサンプルのリン濃度（２８０ｐｐｍ）と比較して、水素／水蒸気雰囲気での熱処理時間が０時間である場合の比較例２のサンプルのリン濃度は２２０ｐｐｍと低くなっている。つまり、製造時熱履歴を模擬する熱処理によって、金属基材１１の表面からのリンの揮発が大きく生じると言えることが分かった。
また、実施例のサンプルについて着目すると、表１及び表２から分かるように、比較例１のサンプルのリン濃度（２８０ｐｐｍ）と比較して、水素／水蒸気雰囲気での熱処理時間が０時間である場合の実施例のサンプルのリン濃度は１９０ｐｐｍと低くなっている。これは、製造時熱履歴を模擬する熱処理のうち、大気中での加熱処理を行っている間に、金属基材１１の表面から僅かにＮｉと化学結合したリンが消失したためと考えられる。但し、製造時熱履歴を模擬する熱処理のうちの、大気中での加熱処理は、セル間接続部材１に保護膜１２を形成するための焼成を模擬する処理である、即ち、セル間接続部材１と単セル３とを接合していない状態で行われる処理であるので、リンが燃料極３２に悪影響を与えることはない。
【００５０】
実施例の基材コーティング層１３を形成したサンプルでは、運転時熱履歴を模擬した水素／水蒸気雰囲気での熱処理温度に関わらず、水素／水蒸気雰囲気で熱処理した前後でのリン濃度の差はほぼ無かった。つまり、実施例の基材コーティング層１３を形成したサンプルでは、運転時熱履歴を模擬した熱処理によっては、金属基材１１からのリンの揮発がほぼ生じないと言えることがわかった。
【００５１】
それに対して、比較例２のサンプルでは、水素／水蒸気雰囲気での熱処理温度が８５０℃の場合には３００時間の熱処理によってリン濃度が２２０ｐｐｍから１２０ｐｐｍまで減少し、水素／水蒸気雰囲気での熱処理温度が９００℃の場合には２４時間の熱処理によってリン濃度が２２０ｐｐｍから１００ｐｐｍまで減少した。つまり、比較例２の基材コーティング層１３を形成していないサンプルでは、運転時熱履歴を模擬した熱処理より、金属基材１１からのリンの揮発が大きく生じると言えることが分かった。
【００５２】
図４には、実施例のサンプルと、比較例１のサンプルと、比較例２のサンプルとのＧＤ−ＯＥＳ分析の結果を示す。図４において、実施例及び比較例２のサンプルでの、運転時熱履歴を模擬する水素／水蒸気雰囲気における熱処理温度は８５０℃であり、熱処理時間は３００時間である。
図５には、実施例のサンプルのＧＤ−ＯＥＳ分析の結果を示す。尚、図５では、Ｃｒ濃度は縦軸の目盛りの１／２の数値になり、Ｐ（リン）濃度は縦軸の目盛りの１００倍の数値になる。図５において、実施例のサンプルでの、運転時熱履歴を模擬する水素／水蒸気雰囲気における熱処理温度は９００℃であり、熱処理時間は２４時間である。
【００５３】
比較例１のサンプルでは、金属基材１１中のリン濃度は表面からの深さ方向でほぼ一定であることがわかる。
比較例２では、表面から浅い場所ほどリンの濃度が低下していることが確認され、深さ約７０μｍ程度まで比較例１のサンプルと比較してリンが減少していることが分かる。これは、セルスタックの製造時及び運転時を模擬する熱処理により、金属基材１１の表面から優先的にリンが揮発していき、内部からリンが拡散していったためだと推測される。
【００５４】
実施例では表面から５μｍまでが成膜工程により形成した元々の基材コーティング層１３の厚さである。図５から分かるように、製造時熱履歴及び運転時熱履歴を模擬した熱処理を施した後では、Ｎｉが表面から内部の一定深さまで高濃度で存在しており、Ｎｉが多く存在する深さにはリンはほとんど存在しない。そして、図４から分かるように、Ｎｉの濃度が低くなると思われる深さ（約１５μｍより深い領域）になると、リンの濃度が急に高くなる。このように、表面に多く存在する基材コーティング層１３に由来するＮｉと金属基材１１との界面近傍でリンの濃縮が生じていることが確認される。つまり、リンが金属基材１１の表面に形成した基材コーティング層１３のＮｉによってブロックされることで、セル間接続部材１からのリンの揮発が抑制されていることが確認できた。このことから、ＳＯＦＣ用セルＣを構成する単セル３の燃料極３２の側に使用される金属基材１１の表面にＮｉコーティング（基材コーティング層１３）を施すことで、不純物であるリンの揮発を抑制し、燃料極３２の不純物被毒劣化を抑制できることが確認できた。また、本実施形態では、基材コーティング層１３の材料として電気抵抗率が小さいＮｉを含む材料を用いているため、セル間接続部材１と単セル３との間の電気抵抗が大きくなることもない。
【００５５】
以上のように、実施例のサンプルでは、表１及び表２に示したように、製造時熱履歴を模擬する熱処理によって金属基材１１からリンが揮発していると思われるが、運転時熱処理を模擬する熱処理によって金属基材１１からリンが揮発することは効果的に防止されている。従って、金属基材１１の表面のうち、少なくとも単セル３の燃料極３２に接合される側の表面に基材コーティング層１３が形成されたセル間接続部材１を用いることで、実際の固体酸化物形燃料電池でも燃料極３２のリン被毒を抑制可能だと考えられる。
【００５６】
図６は、上述の方法で製造したＳＯＦＣ用セルＣを搭載する固体酸化物形燃料電池（セルスタック）を備えるシステムの構成を示す図である。特に、図６に示すのは、固体酸化物形燃料電池（ＳＯＦＣ）２０を備え、その固体酸化物形燃料電池２０で発生した電力及び熱を電力負荷及び熱負荷に供給するＳＯＦＣコージェネレーションシステムの構成を示す図である。この固体酸化物形燃料電池２０は、上述のように製造されたＳＯＦＣ用セルＣが複数積層されたセルスタックを有する。また、図示は省略するが、固体酸化物形燃料電池２０には、燃料極３２に供給される水素などの燃料ガスを、都市ガスなどの炭化水素を改質して製造するための改質装置を併設してもよい。
【００５７】
固体酸化物形燃料電池２０から出力される電力は、インバータ等の電力変換器２４を介して、商用電力系統２１に接続されている電力線２２に供給される。この電力線２２には、固体酸化物形燃料電池２０が設置されている施設で利用される照明機器や空調機器などの様々な電力負荷装置２３が接続される。つまり、電力負荷装置２３での電力負荷に対して、商用電力系統２１及び固体酸化物形燃料電池２０のうちの少なくとも一方から電力が供給される。
【００５８】
固体酸化物形燃料電池２０から排出される熱は、固体酸化物形燃料電池２０が設置されている施設に設置されている給湯装置や暖房装置などの様々な熱負荷装置２６の熱負荷に対して供給される。また、図示するように、蓄熱媒体を貯える蓄熱装置２５を設けておけば、固体酸化物形燃料電池２０から排出された熱をその蓄熱媒体で回収して蓄熱装置２５で蓄えることもできる。そして、熱負荷装置２６で熱需要が発生したときに、蓄熱装置２５から熱負荷装置２６へと熱供給を行うことができる。
【００５９】
＜第２実施形態＞
第２実施形態のセル間接続部材１は、基材コーティング層１３が設けられている場所が上記実施形態と異なっている。以下に第２実施形態のセル間接続部材１及びその製造方法について説明するが、上記実施形態と同様の構成については説明を省略する。
【００６０】
図７は、第２実施形態のセル間接続部材１の構造を示す断面図である。図示するように、セル間接続部材１は、ステンレス鋼を用いて構成される金属基材１１を備え、基材コーティング層１３は、金属基材１１の表面のうち、ＳＯＦＣ用セルＣを構成する単セル３の燃料極３２に接合される側の表面と、ＳＯＦＣ用セルＣを構成する単セル３の空気極３１に接合される側の表面とに形成される。この場合、図７に示すように、基材コーティング層１３は、金属基材１１の表面全体に形成されていてもよい。つまり、本実施形態のセル間接続部材１の製造方法は、ステンレス鋼を用いて構成される金属基材１１の表面のうち、ＳＯＦＣ用セルＣを構成する単セル３の燃料極３２に接合される側の表面と、ＳＯＦＣ用セルＣを構成する単セル３の空気極３１に接合される側の表面とに（図７では、金属基材１１の表面全体に）、Ｎｉを含む材料を用いて構成される基材コーティング層１３を成膜する成膜工程を有する。
【００６１】
加えて、セル間接続部材１の表面のうち、ＳＯＦＣ用セルＣを構成する単セル３の空気極３１に接合される側の表面には第１実施形態と同様の保護膜１２を備える。この保護膜１２は、基材コーティング層１３の表面に形成されている。つまり、本実施形態のセル間接続部材１の製造方法は、上記成膜工程に引き続いて、ステンレス鋼を用いて構成される金属基材１１の表面のうち、ＳＯＦＣ用セルＣを構成する単セル３の空気極３１に接合される側の表面に保護膜１２を形成する保護膜１２形成工程とを有している。
【００６２】
以上の結果、図７に示したような、金属基材１１の表面のうち、ＳＯＦＣ用セルＣを構成する単セル３の燃料極３２に接合される側の表面及び空気極３１に接合される側の表面（図７では、金属基材１１の表面全体）には基材コーティング層１３が形成され、その基材コーティング層１３の表面のうち、ＳＯＦＣ用セルＣを構成する単セル３の空気極３１に接合される側の表面には保護膜１２が形成されたセル間接続部材１が得られる。このように、本実施形態のセル間接続部材１では、金属基材１１の表面のうち、燃料極３２に接合される側の表面と、空気極３１に接合される側の表面との両方に基材コーティング層１３が付着してもよいので、即ち、基材コーティング層１３の形成時に金属基材１１をマスクなどで覆い隠す必要が無いので、成膜工程において金属基材１１の表面に基材コーティング層１３を形成する手順が簡単になる。その結果、セル間接続部材１の製造コストが低くなるという利点がある。
【００６３】
＜別実施形態＞
＜１＞
上記実施形態では、本発明のセル間接続部材１、及び、固体酸化物形燃料電池、及び、ＳＯＦＣコージェネレーションシステム、及び、セル間接続部材１の製造方法について具体例を挙げて説明したが、その構成は適宜変更可能である。
例えば、各材料の組成などは適宜変更可能である。
【００６４】
＜２＞
上記実施形態では、固体酸化物形燃料電池（セルスタック）を備えたコージェネレーションシステムを構築する例を説明したが、固体酸化物形燃料電池を備えたモノジェネレーションシステムを構築することもできる。即ち、固体酸化物形燃料電池を備え、固体酸化物形燃料電池で発生した電力を電力負荷に供給するＳＯＦＣモノジェネレーションシステムを構築することもできる。
【００６５】
＜３＞
上記実施形態（別実施形態を含む、以下同じ）で開示される構成は、矛盾が生じない限り、他の実施形態で開示される構成と組み合わせて適用でき、また、本明細書において開示された実施形態は例示であって、本発明の実施形態はこれに限定されず、本発明の目的を逸脱しない範囲内で適宜改変できる。
【産業上の利用可能性】
【００６６】
本発明は、燃料極のリン被毒を抑制可能なセル間接続部材、及び、固体酸化物形燃料電池、及び、ＳＯＦＣモノジェネレーションシステム、及び、ＳＯＦＣコージェネレーションシステム、及び、セル間接続部材の製造方法に利用できる。
【符号の説明】
【００６７】
１  セル間接続部材
３  単セル
１１  金属基材
１３  基材コーティング層
２０  固体酸化物形燃料電池（セルスタック）
３１  空気極
３２  燃料極
Ｃ  固体酸化物形燃料電池用セル（ＳＯＦＣ用セル）
【図１】
2020119626.tif 000005
【図２】
2020119626.tif 000006
【図３】
2020119626.tif 000007
【図４】
2020119626.tif 000008
【図５】
2020119626.tif 000009
【図６】
2020119626.tif 000010
【図７】
2020119626.tif 000011
【手続補正書】
【提出日】令和2年3月24日(2020.3.24)
【手続補正１】
【補正対象書類名】特許請求の範囲
【補正対象項目名】全文
【補正方法】変更
【補正の内容】
【特許請求の範囲】
【請求項１】
固体酸化物形燃料電池用セルに用いられるセル間接続部材であって、
ステンレス鋼を用いて構成される金属基材と、
前記金属基材の表面のうち、少なくとも前記固体酸化物形燃料電池用セルを構成する単セルの燃料極に接合される側の表面に形成される、Ｎｉを含む材料を用いて構成される基材コーティング層とを備えるセル間接続部材。
【請求項２】
Ｎｉを用いて構成される前記基材コーティング層は、前記金属基材の表面のうち、前記単セルの燃料極に接合される側の表面に形成され、
前記金属基材の表面のうち、前記単セルの空気極に接合される側の表面には、ＣｏｘＭｎｙＯ４（０＜ｘ、ｙ＜３、ｘ＋ｙ＝３）からなる保護膜が形成される請求項１に記載のセル間接続部材。
【請求項３】
前記基材コーティング層は、前記金属基材の表面のうち、前記単セルの燃料極に接合される側の表面と、前記単セルの空気極に接合される側の表面とに形成される請求項１に記載のセル間接続部材。
【請求項４】
前記基材コーティング層はＮｉを用いて構成され、
前記基材コーティング層の表面のうち、前記単セルの空気極に接合される側の表面には、ＣｏｘＭｎｙＯ４（０＜ｘ、ｙ＜３、ｘ＋ｙ＝３）からなる保護膜が形成される請求項３に記載のセル間接続部材。
【請求項５】
請求項１〜４の何れか一項に記載のセル間接続部材と前記単セルとを備える前記固体酸化物形燃料電池用セルが複数積層された固体酸化物形燃料電池。
【請求項６】
請求項５に記載の固体酸化物形燃料電池を備え、前記固体酸化物形燃料電池で発生した電力を電力負荷に供給するＳＯＦＣモノジェネレーションシステム。
【請求項７】
請求項５に記載の固体酸化物形燃料電池を備え、前記固体酸化物形燃料電池で発生した電力及び熱を電力負荷及び熱負荷に供給するＳＯＦＣコージェネレーションシステム。
【請求項８】
固体酸化物形燃料電池用セルに用いられるセル間接続部材の製造方法であって、
ステンレス鋼を用いて構成される金属基材の表面のうち、少なくとも前記固体酸化物形燃料電池用セルを構成する単セルの燃料極に接合される側の表面に、Ｎｉを含む材料を用いて構成される基材コーティング層を成膜する成膜工程を有するセル間接続部材の製造方法。
【請求項９】
前記成膜工程において、Ｎｉを用いて構成される前記基材コーティング層は、前記金属基材の表面のうち、前記単セルの燃料極に接合される側の表面に形成され、
前記金属基材の表面のうち、前記単セルの空気極に接合される側の表面に、ＣｏｘＭｎｙＯ４（０＜ｘ、ｙ＜３、ｘ＋ｙ＝３）からなる保護膜を形成する保護膜形成工程を有する請求項８に記載のセル間接続部材の製造方法。
【請求項１０】
前記成膜工程において、前記基材コーティング層は、前記固体酸化物形燃料電池用セルを構成する単セルの燃料極に接合される側の表面と、前記単セルの空気極に接合される側の表面とに形成される請求項８に記載のセル間接続部材の製造方法。
【請求項１１】
前記成膜工程において、Ｎｉを用いて構成される前記基材コーティング層は、前記固体酸化物形燃料電池用セルを構成する単セルの燃料極に接合される側の表面と、前記単セルの空気極に接合される側の表面とに形成され、
前記基材コーティング層の表面のうち、前記単セルの空気極に接合される側の表面に、ＣｏｘＭｎｙＯ４（０＜ｘ、ｙ＜３、ｘ＋ｙ＝３）からなる保護膜を形成する保護膜形成工程を有する請求項１０に記載のセル間接続部材の製造方法。
【手続補正２】
【補正対象書類名】明細書
【補正対象項目名】０００９
【補正方法】変更
【補正の内容】
【０００９】
上記目的を達成するための本発明に係るセル間接続部材の特徴構成は、固体酸化物形燃料電池用セルに用いられるセル間接続部材であって、
ステンレス鋼を用いて構成される金属基材と、
前記金属基材の表面のうち、少なくとも前記固体酸化物形燃料電池用セルを構成する単セルの燃料極に接合される側の表面に形成される、Ｎｉを含む材料を用いて構成される基材コーティング層とを備える点にある。
ここで、Ｎｉを用いて構成される前記基材コーティング層は、前記金属基材の表面のうち、前記単セルの燃料極に接合される側の表面に形成され、前記金属基材の表面のうち、前記単セルの空気極に接合される側の表面には、ＣｏｘＭｎｙＯ４（０＜ｘ、ｙ＜３、ｘ＋ｙ＝３）からなる保護膜が形成されるように構成してもよい。
【手続補正３】
【補正対象書類名】明細書
【補正対象項目名】００１１
【補正方法】変更
【補正の内容】
【００１１】
本発明に係るセル間接続部材の別の特徴構成は、前記基材コーティング層は、前記金属基材の表面のうち、前記単セルの燃料極に接合される側の表面と、前記単セルの空気極に接合される側の表面とに形成される点にある。
ここで、前記基材コーティング層はＮｉを用いて構成され、前記基材コーティング層の表面のうち、前記単セルの空気極に接合される側の表面には、ＣｏｘＭｎｙＯ４（０＜ｘ、ｙ＜３、ｘ＋ｙ＝３）からなる保護膜が形成されるように構成してもよい。
【手続補正４】
【補正対象書類名】明細書
【補正対象項目名】００１９
【補正方法】変更
【補正の内容】
【００１９】
本発明に係るセル間接続部材の製造方法の特徴構成は、固体酸化物形燃料電池用セルに用いられるセル間接続部材の製造方法であって、
ステンレス鋼を用いて構成される金属基材の表面のうち、少なくとも前記固体酸化物形燃料電池用セルを構成する単セルの燃料極に接合される側の表面に、Ｎｉを含む材料を用いて構成される基材コーティング層を成膜する成膜工程を有する点にある。
ここで、前記成膜工程において、Ｎｉを用いて構成される前記基材コーティング層は、前記金属基材の表面のうち、前記単セルの燃料極に接合される側の表面に形成され、前記金属基材の表面のうち、前記単セルの空気極に接合される側の表面に、ＣｏｘＭｎｙＯ４（０＜ｘ、ｙ＜３、ｘ＋ｙ＝３）からなる保護膜を形成する保護膜形成工程を有するように構成してもよい。
【手続補正５】
【補正対象書類名】明細書
【補正対象項目名】００２１
【補正方法】変更
【補正の内容】
【００２１】
本発明に係るセル間接続部材の製造方法の別の特徴構成は、前記成膜工程において、前記基材コーティング層は、前記固体酸化物形燃料電池用セルを構成する単セルの燃料極に接合される側の表面と、前記単セルの空気極に接合される側の表面とに形成される点にある。
ここで、前記成膜工程において、Ｎｉを用いて構成される前記基材コーティング層は、前記固体酸化物形燃料電池用セルを構成する単セルの燃料極に接合される側の表面と、前記単セルの空気極に接合される側の表面とに形成され、前記基材コーティング層の表面のうち、前記単セルの空気極に接合される側の表面に、ＣｏｘＭｎｙＯ４（０＜ｘ、ｙ＜３、ｘ＋ｙ＝３）からなる保護膜を形成する保護膜形成工程を有するように構成してもよい。
【手続補正６】
【補正対象書類名】明細書
【補正対象項目名】００３５
【補正方法】変更
【補正の内容】
【００３５】
しかし、ドライコーティング法として、ＣＶＤ・ＥＶＤ法や溶射法等は、保護膜形成のためのプロセスが複雑となる、保護膜１２の組成が安定しない等の欠点があるため、これらの方法に代えて、レーザーアブレーション法により保護膜１２を形成することも考えられている。また、レーザーアブレーション法を採用すると、ＣＶＤ・ＥＶＤ法や溶射法に比べて、製造コストが高くなるため、現実的には、安価に保護膜１２を製造できる技術として、ウエットコーティング法が採用される場合が多い。そのようなウエットコーティング法としては、スクリーン印刷法、ドクターブレード法、スプレーコート法、インクジェット法、スピンコート法、ディップコート、電気めっき法、無電解めっき法、電着塗装法等が例示できる。
【手続補正７】
【補正対象書類名】明細書
【補正対象項目名】００３７
【補正方法】変更
【補正の内容】
【００３７】
保護膜形成用材料として用いられる金属酸化物の微粒子としては、コバルトマンガン系酸化物ＣｏｘＭｎｙＯ４（０＜ｘ、ｙ＜３、ｘ＋ｙ＝３）からなる金属酸化物微粒子が用いられ、具体的には、Ｃｏ１．５Ｍｎ１．５Ｏ４やＣｏ２ＭｎＯ４などを主成分として含有する平均粒径が０．１μｍ以上２μｍ以下のものが好適に用いられる。
【手続補正８】
【補正対象書類名】明細書
【補正対象項目名】００３８
【補正方法】変更
【補正の内容】
【００３８】
以上のように、本実施形態のセル間接続部材１の製造方法は、ステンレス鋼を用いて構成される金属基材１１の表面のうち、ＳＯＦＣ用セルＣを構成する単セル３の燃料極３２に接合される側の表面に、Ｎｉを含む材料を用いて構成される基材コーティング層１３を成膜する成膜工程と、ステンレス鋼を用いて構成される金属基材１１の表面のうち、ＳＯＦＣ用セルＣを構成する単セル３の空気極３１に接合される側の表面に上記保護膜１２を形成する保護膜形成工程とを有している。それにより、図３に示したような、金属基材１１の表面のうち、ＳＯＦＣ用セルＣを構成する単セル３の燃料極３２に接合される側の表面には基材コーティング層１３が形成され、ＳＯＦＣ用セルＣを構成する単セル３の空気極３１に接合される側の表面には保護膜１２が形成されたセル間接続部材１が得られる。
【手続補正９】
【補正対象書類名】明細書
【補正対象項目名】００６１
【補正方法】変更
【補正の内容】
【００６１】
加えて、セル間接続部材１の表面のうち、ＳＯＦＣ用セルＣを構成する単セル３の空気極３１に接合される側の表面には第１実施形態と同様の保護膜１２を備える。この保護膜１２は、基材コーティング層１３の表面に形成されている。つまり、本実施形態のセル間接続部材１の製造方法は、上記成膜工程に引き続いて、ステンレス鋼を用いて構成される金属基材１１の表面のうち、ＳＯＦＣ用セルＣを構成する単セル３の空気極３１に接合される側の表面に保護膜１２を形成する保護膜形成工程とを有している。